ПОДАЧА ПОЛИМЕРИЗАЦИОННЫХ ДОБАВОК В ПОЛИМЕРИЗАЦИОННЫЕ ПРОЦЕССЫ

1. Способ формирования жидкой полимеризационной добавки с повышенной вязкостью в форме суспензии, включающий:
приведение в контакт полимеризационной добавки с жидкостью с получением жидкой полимеризационной добавки в форме суспензии; а также
сдвиговое деформирование жидкой полимеризационной добавки в форме суспензии с целью повышения вязкости жидкой полимеризационной добавки в форме суспензии и образования жидкой полимеризационной добавки с повышенной вязкостью в форме суспензии.
2. Способ по п. 1, в котором жидкая полимеризационная добавка с повышенной вязкостью в форме суспензии характеризуется такой вязкостью, что полимеризационная добавка не выпадает в осадок из раствора в течение более чем 48 часов.
3. Способ по п. 1, в котором жидкая полимеризационная добавка с повышенной вязкостью в форме суспензии характеризуется такой вязкостью, что полимеризационная добавка не выпадает в осадок из раствора в течение более чем одной недели.
4. Способ по любому из пп. 1-3, в котором сдвиговое деформирование включает перемешивание жидкой полимеризационной добавки в форме суспензии с помощью перемешивающего устройства, вращающегося со скоростью в интервале 100-1500 оборотов в минуту.
-1-
5. Способ по любому из пп. 1-4, в котором сдвиговое деформирование включает перемешивание жидкой полимеризационной добавки в форме суспензии с помощью перемешивающего устройства, и перемешивающее устройство придает скорость сдвига в инртервале 50 с1000 с-1.
6. Способ по любому из пп. 1-5, в котором сдвиговое деформирование включает перемешивание жидкой полимеризационной добавки в форме суспензии с помощью перемешивающего устройства в течение периода времени в интервале от одного часа до одной недели.
7. Способ по любому из пп. 1-6, в котором сдвиговое деформирование включает перемешивание жидкой полимеризационной добавки в форме суспензии с помощью смесителя с перемешивающим элементом лопастного типа.
8. Способ по любому из пп. 1-7, в котором полимеризационная добавка включает стеарат алюминия и, по крайней мере, один другой материал.
9. Способ по любому из пп. 1-8, в котором добавка с целью полимеризации включает в себя дистеарат алюминия.
10. Способ по любому из пп. 1-9, в котором жидкая полимеризационная добавка с повышенной вязкостью в форме суспензии характеризуется вязкостью, составляющей, по крайней мере, 2,500 сП, измеренной при 22°С.
11. Способ по любому из пп.1-10, в котором жидкая полимеризационная добавка с повышенной вязкостью в форме суспензии включает в интервале приблизительно 1 мас. % - приблизительно 60 мас. % полимеризационной добавки в расчете на массу жидкой полимеризационной добавки с повышенной вязкостью в форме суспензии.
12. Способ проведения полимеризации олефинов, включающий:
приведение в контакт в условиях полимеризации в реакторной установке:
каталитической системы;
одного или нескольких мономеров; а также
по крайней мере, одной жидкой полимеризационной добавки с повышенной вязкостью в форме суспензии.
13. Способ по п. 12, в котором, по крайней мере, одну жидкую полимеризационную добавку с повышенной вязкостью в форме суспензии подают из резервуара, в котором нет механического перемешивания.
14. Способ по п. 12, в котором, по крайней мере, одну жидкую полимеризационную добавку с повышенной вязкостью в форме суспензии подают из резервуара, в котором нет непрерывного перемешивания.
15. Способ по любому из пп. 12-14, в котором жидкую полимеризационную добавку с повышенной вязкостью в форме суспензии формируют путем:
приведения в контакт полимеризационной добавки с жидкостью с получением жидкой полимеризационной добавки в форме суспензии;
сдвигового деформирования жидкой полимеризационной добавки в форме суспензии с целью повышения вязкости жидкой полимеризационной добавки в форме суспензии и формирования жидкой полимеризационной добавки с повышенной вязкостью в форме суспензии.
16. Способ по любому из пп. 12-15, в котором жидкая полимеризационная добавка с повышенной вязкостью в форме суспензии характеризуется такой вязкостью, что полимеризационная добавка не выпадает в осадок из раствора в течение более чем 48 часов.
17. Способ по любому из пп. 12-15, в котором жидкая полимеризационная добавка с повышенной вязкостью в форме суспензии характеризуется такой вязкостью, что полимеризационная добавка не выпадает в осадок из раствора в течение более чем одной недели.
18. Способ по любому из предшествующих пп. 12-17, в котором полимеризационная добавка включает в себя стеарат алюминия и, по крайней мере, один другой материал.
19. Способ по любому из предшествующих пунктов 12-18, в котором полимеризационная добавка включает дистеарат алюминия.
20. Способ по любому из предшествующих пп. 12-19, в котором жидкая полимеризационная добавка с повышенной вязкостью в форме суспензии характеризуется вязкостью, составляющей, по крайней мере, 2,500 сП, измеренной при 22°С.
21. Способ по любому из предшествующих пп. 12-20, в котором жидкая полимеризационная добавка с повышенной вязкостью в форме суспензии содержит в интервале приблизительно 1 мас. % - приблизительно 60 мас. % полимеризационной добавки в расчете на массу жидкой полимеризационной добавки с повышенной вязкостью в форме суспензии.
22. Способ по любому из предшествующих пп. 12-21, в котором каталитическая система включает металлоценовый катализатор.
23. Способ по любому из предшествующих пп. 12-22, в котором каталитическая система включает бимодальный катализатор.
24. Способ по любому из предшествующих пп. 12-23, в котором реакторная установка включает газофазный реактор.